(57)【特許請求の範囲】
【請求項１】
Ｃ．Ｉ．ピグメントイエロー１２９とＣ．Ｉ．ピグメントイエロー７４を含み、
希釈水溶液の紫外可視透過スペクトルから算出される、ＣＩＥで規定のＸＹＺ表示系におけるＺ値が２３のとき、Ｙ値が８６以上である、イエローインク組成物。
【請求項２】
前記Ｃ．Ｉ．ピグメントイエロー１２９が、前記イエローインクに含まれる全顔料固形分の、少なくとも１０重量％含まれる、請求項１に記載のイエローインク組成物。
【請求項３】
色材としての顔料と共に、該顔料を分散させるための分散剤を、該顔料に対して１０〜１４０重量％含む、請求項１又は２に記載のイエローインク組成物。
【請求項４】
高沸点有機溶媒を０．１〜３０重量％含む、請求項１から３のいずれか１項に記載のイエローインク組成物。
【請求項５】
浸透促進剤を１〜２０重量％含む、請求項１から４のいずれか１項に記載のイエローインク組成物。
【請求項６】
アセチレングリコール系化合物およびシリコーン系化合物の少なくとも一つを０．０１〜５重量％含む、請求項１から５のいずれか１項に記載のイエローインク組成物。
【請求項７】
請求項１から６のいずれか１項に記載のイエローインク組成物を含むインクカートリッジ。
【請求項８】
請求項１から６のいずれか１項に記載のイエローインク組成物を用いて画像を形成する記録方法。
【請求項９】
請求項１から６のいずれか１項に記載のイエローインク組成物を用いて画像を形成する記録システム。
【請求項１０】
請求項１から６のいずれか１項に記載のイエローインク組成物を用いて画像が形成されてなる記録物。
【発明の詳細な説明】
【技術分野】
【０００１】
本発明は、金属錯塩顔料を含有するイエローインク組成物に関し、特に、ＣＩＥで規定のＬ*ａ*ｂ*表示系で、高ｂ*かつ低Ｌ*領域における色再現性の高いイエローインク組成物に関する。
【背景技術】
【０００２】
従来、カラーインクジェット記録用のインクセットに備えられているイエローインクは、画像をドットにより表現した際に、ドットが肉眼で粒状に視認できるような状態を防ぐため、比較的明度の高いものが用いられている。高明度なイエローインクは、例えば、ＣＩＥ（Commission Internationale d'Eclairage；国際照明委員会）が規定するＬａｂ表色系によれば、「高Ｌ*且つａ*がゼロ近傍且つ高ｂ*」となる。
【０００３】
「高Ｌ*且つａ*がゼロ近傍且つ高ｂ*」なイエローインクを用いると、粒状性が改善される反面、Ｌ*値（明度）が約６０以下の中明度〜低明度の領域において、ｂ*値の高い色の再現性が不十分になるという問題がある。
【０００４】
このような問題を解決するために、高明度のイエローインクとは別に、ダークイエローと呼ばれる低明度のイエローインクをさらに備えるインクセットを用いる方法が提案されている（例えば、特許文献１を参照）。
【０００５】
また、イエローインクに含まれる顔料固形分を増加させることによって、中〜低明度における高ｂ*値を実現する方法も用いられている（例えば、特許文献２を参照）。
【０００６】
一方、Ｃ．Ｉ．ピグメントイエロー１２８とＣ．Ｉ．ピグメントイエロー１１０の２種のイエロー顔料を含んでなるイエローインク組成物によって、イエロー領域における広範囲な色再現性を得る方法も開示されている（例えば、特許文献３を参照）。
【特許文献１】特開２００２−１０５３６８号公報
【特許文献２】特開２００３−３１３４８０号公報
【特許文献３】特開２００１−０８１３６９号公報
【発明の開示】
【発明が解決しようとする課題】
【０００７】
しかし、ダークイエローを使用する方法では、インクの色数が増えるために色作りが複雑化し、コストも高くなる傾向があり、顔料固形分を増加させる方法では、光沢の劣化を引き起こす場合がある。
【０００８】
Ｃ．Ｉ．ピグメントイエロー１２８とＣ．Ｉ．ピグメントイエロー１１０をブレンドする方法では、１種類の顔料を含むインクよりは広範囲な色再現性を得ることができるが、イエロー領域における暗部の色再現性は十分でない。また、色相角が離れた顔料種の混合なので、２次色の彩度が低くなる傾向があり、特にＣ．Ｉ．ピグメントイエロー１１０が赤味を帯びているため、インクセットに用いると緑色が低彩度となる。
【０００９】
そこで、本発明は、高明度（高Ｌ*）領域のみならず低明度のイエロー領域、即ち「低Ｌ*且つａ*がゼロ近傍且つ高ｂ*」における色再現性にも優れるイエローインク組成物を提供することを目的とする。
【課題を解決するための手段】
【００１０】
本発明者らは、鋭意研究を重ねた結果、ＣＩＥで規定のＸＹＺ表示系におけるＺ値が２３のとき、Ｙ値が８６以上であるという条件を満たすイエローインク組成物であれば、「低Ｌ*且つａ*がゼロ近傍且つ高ｂ*」の色再現性に優れること；金属錯塩顔料を含むイエローインク組成物が上記条件を満たすこと；また、金属錯塩顔料に加えて、高Ｌ*において高ｂ*領域の再現性に優れた顔料をも含むイエローインク組成物は、高Ｌ*値から低Ｌ*値にわたる広い領域で色再現性に優れ、自然界にある黄色を忠実に再現できることを見出した。
【００１１】
本発明は、上記知見に基づいてなされたものであり、ＣＩＥで規定のＸＹＺ表示系におけるＺ値が２３のとき、Ｙ値が８６以上のイエローインク組成物を提供するものである。このような構成により、低明度の黄色を再現性よく表現することができる。
【００１２】
また、本発明は、金属錯塩顔料を含有するイエローインク組成物を提供するものである。このような構成により、ＣＩＥで規定のＸＹＺ表示系におけるＺ値が２３のとき、Ｙ値が８６以上という条件を満たすことができる。
【００１３】
また、本発明は、金属錯塩顔料に加えて、高明度の黄色を再現性よく表現できる顔料を含むイエローインク組成物を提供するものである。このような構成により、高明度から低明度の広い領域にわたって、黄色を再現性よく表現することができる。
【００１４】
本発明に係るイエローインク組成物は、高Ｌ*〜低Ｌ*にわたる広い領域において、黄色の色再現性および色安定性に優れ、シアン等他のインクと混合しなくても、ａ*軸近傍かつ高ｂ*の純粋な黄色の色の調整が可能である。
【００１５】
また、本発明は、上記イエローインク組成物を用いて画像を形成する記録方法を提供するものである。この記録方法によれば、低明度のイエロー領域の色再現性に優れ、インクジェット法により吐出された場合も吐出重量の変化による発色のばらつきが小さく、ドット表現による粒状性も目立たない良質な記録画像を得ることができる。
【００１６】
また、本発明は、上記イエローインク組成物を用いて画像を形成する記録システムを提供するものである。この記録システムによれば、低明度のイエロー領域の色再現性に優れ、インクジェット法により吐出された場合も吐出重量の変化による発色のばらつきが小さく、ドット表現による粒状性も目立たない良質な記録画像を得ることができる。
【００１７】
さらに、本発明は、上記イエローインク組成物を用いて画像が形成されてなる記録物を提供するものである。この記録物は、低明度のイエロー領域の色再現性に優れ、インクジェット法により吐出された場合も吐出重量の変化による発色のばらつきが小さく、ドット表現による粒状性も目立たない良質なものである。
【発明を実施するための最良の形態】
【００１８】
〔イエローインク組成物〕
以下に本発明に係るイエローインク組成物について、その好ましい実施態様に基づき説明する。
【００１９】
本発明に係るイエローインク組成物は、ＣＩＥで規定のＸＹＺ表示系におけるＺ値が２３のとき、Ｙ値が８６以上である。Ｚ値は、インク組成物の希釈水溶液の紫外可視透過スペクトルから算出することができる。インク組成物に含まれる顔料濃度が変化すると、Ｚ値が２３になるための希釈倍率も変動するが、あるインクのＺ値が２３となるように希釈した場合にＹ値が８６以上となる限り、当該インクは本発明に係るインク組成物に含まれる。ここで、Ｚ値は、例えばＵ３３００（日立製作所社製）を用いて、スキャンスピード６００ｎｍ／ｍｉｎ、測定波長範囲３８０〜８００ｎｍ、スリット幅２．０ｎｍの条件で透過率測定し、Ｄ６５光源、視野角２度において算出することにより得ることができる。
【００２０】
本発明に係るイエローインクは、好ましくは重量１００倍希釈以上３０００倍希釈以下の範囲において、より好ましくは重量５００倍希釈以上２５００倍希釈以下の範囲において、さらに好ましくは重量１０００倍希釈以上２０００倍希釈以下の範囲において、ＣＩＥによって規定されるＸＹＺ表示系におけるＺ値が２３のとき、Ｙ値が８６以上をとる。
【００２１】
本発明に係るイエローインク組成物は、上述の通り、金属錯塩顔料を含有することが好ましい。かかる金属錯塩顔料としては、例えば、Ｃ．Ｉ．ピグメントイエロー１２９（以下「ＰＹ１２９」と略記することもある。）、Ｃ．Ｉ．ピグメントイエロー１１７等を挙げることができるが、ＰＹ１２９が特に好適である。また、金属錯塩顔料としては、例えば、銅、アルミニウム、亜鉛等を含む錯塩顔料が挙げられるが、特に好ましくは銅錯塩である。金属錯塩顔料を含むイエローインクは、低明度のイエロー領域を再現性良く表現することができる。また、金属錯塩顔料を含むインクを用いることによって、記録物の画像堅牢性にも優れたインクセットとすることができる。
【００２２】
また、本発明に係るイエローインク組成物は、金属錯塩顔料に加えて、ＰＹ７４、９３、１０９、１１０、１２８、１３８、１５０、１５１、１５４、１５５、１８０、１８５からなる群より選択される少なくとも１種の他のイエロー顔料を含むことが好ましい。比較的高明度なこれらのイエロー顔料を混合することで、高明度領域から低明度領域まで広くイエローの安定性および再現性に優れたインク組成物を得ることができる。これにより、インクジェット法によりドット状に吐出された場合にも粒状性が目立たなくなるという効果も得られる。また、このような構成により、複数種類のイエローインクを用いなくても、イエロー領域における低明度と高明度の再現性をバランスよく向上させることができる。かかる効果を得るためには、上述のイエロー顔料のなかでも、特にＰＹ７４が好適である。
【００２３】
また、本発明に係るイエローインク組成物には、好ましくは、上記金属錯塩顔料が全顔料固形分の１０重量％〜９０重量％含まれ、さらに好ましくは、１０重量％〜６０重量％含まれる。濃い色のインク（例えば、全顔料固形分が、インク重量に対して約４重量％程度含まれるインク）の場合は、金属錯塩顔料が全顔料固形分の約１０％〜３０％重量程度、淡色インク（例えば、全顔料固形分が、インク重量に対して約２重量％程度含まれるインク）の場合は、金属錯塩顔料が全顔料固形分の約３０％〜６０％程度、含まれていることが好ましい。中でも、金属錯塩顔料としてＰＹ１２９を、その他のイエロー顔料をＰＹ７４として、上記重量比で混合したインクが特に好適であり、高明度から低明度の広いイエロー領域におけるバランスがより良好な色再現性を得ることができる。
【００２４】
本発明に係るイエローインク組成物は、色材として顔料を使用するとともに、該顔料を分散するための分散剤を含有するものが好ましい。分散剤としては、この種の顔料インクにおけるものと同様のものを特に制限なく用いることができ、例えば、カチオン性分散剤、アニオン性分散剤、ノニオン性分散剤や界面活性剤等が挙げられる。アニオン性分散剤の例としては、ポリアクリル酸、ポリメタクリル酸、アクリル酸−アクリロニトリル共重合体、酢酸ビニル−アクリル酸エステル共重合体、アクリル酸−アクリル酸アルキルエステル共重合体、スチレン−アクリル酸共重合体、スチレン−メタクリル酸共重合体、スチレン−アクリル酸−アクリル酸アルキルエステル共重合体、スチレン−メタクリル酸−アクリル酸アルキルエステル共重合体、スチレン−α−メチルスチレン−アクリル酸共重合体、スチレン−α−メチルスチレン−アクリル酸−アクリル酸アルキルエステル共重合体、スチレン−マレイン酸共重合体、ビニルナフタレン−マレイン酸共重合体、酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニル−アクリル酸共重合体等が挙げられる。また、アニオン性界面活性剤の例としては、ドデシルベンゼンスルホン酸ナトリウム、ラウリル酸ナトリウム、ポリオキシエチレンアルキルエーテルサルフェートのアンモニウム塩等が挙げられ、ノニオン性界面活性剤の例としては、ポリオキシエチレンアルキルエーテル、ポリオキシエチレンアルキルエステル、ポリオキシエチレンソルビタン脂肪酸エステル、ポリオキシエチレンアルキルフェニルエーテル、ポリオキシエチレンアルキルアミン、ポリオキシエチレンアルキルアミド等が挙げられ、これらの１種又は２種以上が用いられる。特に、顔料の分散安定性を高める観点から、スチレン−（メタ）アクリル酸共重合体を用いることが好ましい。
【００２５】
前記分散剤は、前記各インク中において、前記顔料の重量を基準として、固形分換算で、通常１４０重量％以下で含まれる。
【００２６】
前記分散剤は、前記顔料の重量を基準として、固形分換算で好ましくは１０〜１４０重量％、更に好ましくは１０〜１００重量％、更に一層好ましくは１０〜４０重量％含まれる。また、インク量に対する分散剤の含有量は、固形分換算で好ましくは０．１〜１０重量％、更に好ましくは０．３〜３重量％である。
【００２７】
また、本発明に係るイエローインク組成物は、インクジェット記録用に用いた場合に、インクの乾燥を防いでインクジェットプリンタのヘッドでの目詰まりを防止する観点から、高沸点有機溶媒を含むものが好ましい。高沸点有機溶媒としては、例えば、エチレングリコール、ジエチレングリコール、トリエチレングリコール、ポリエチレングリコール、ポリプロピレングリコール、プロピレングリコール、ブチレングリコール、１，２，６−ヘキサントリオール、チオグリコール、ヘキシレングリコール、グリセリン、トリメチロールエタン、トリメチロールプロパン等の多価アルコール類；エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチレングリコールモノメチルエーテル、トリエチレングリコールモノエチルエーテル、トリエチレングリコールモノブチルエーテル等の多価アルコールのアルキルエーテル類；尿素、２−ピロリドン、Ｎ−メチル−２−ピロリドン、１，３−ジメチル−２−イミダゾリジノン、トリエタノールアミン等の有機アルカリ、糖アルコール等の糖類等が挙げられ、これらの１種又は２種以上が用いられる。特に、グリセリンとともに、トリエタノールアミン等の有機アルカリを添加することが、目詰まり防止の向上と、色材の分散性を安定させ、記録画像の光沢を向上させるため好ましい。
【００２８】
前記高沸点有機溶媒は、インク中、好ましくは０．１〜３０重量％、更に好ましくは０．５〜２５重量％含有される。
【００２９】
また、これらの高沸点有機溶媒のうちトリエタノールアミンは、インクのｐＨ調整剤及び分散安定剤としての機能をも有するものであり、その機能を良好に発揮する点で、該トリエタノールアミンを各インク中において０．１〜１０重量％の範囲内で使用することが好ましい。
【００３０】
また、本発明に係るイエローインク組成物は、記録媒体への濡れ性を高めてインクの浸透性を高める観点から、浸透促進剤を含有させることができる。浸透促進剤としては、例えば、メタノール、エタノール、ｉｓｏ−プロピルアルコール等のアルコール類；エチレングリコールモノメチルエーテル、ジエチレングリコールモノエチルエーテル、ジエチレングリコールモノブチルエーテル、トリエチレングリコールモノブチルエーテル、プロピレングリコールモノブチルエーテル、ジプロピレングリコールモノブチルエーテル等の多価アルコールの低級アルキルエーテル；１，２−ペンタンジオール、１，２−ヘキサンジオール等のジオール等が挙げられ、これらの１種又は２種以上が用いられる。特に、ジエチレングリコールモノブチルエーテル、トリエチレングリコールモノブチルエーテル若しくは１，２−ヘキサンジオール、またはこれらの２種以上を用いることが好ましい。
【００３１】
前記浸透促進剤は、前記インク中、好ましくは１〜２０重量％、更に好ましくは１〜１０重量％含有される。
【００３２】
また、本発明に係るイエローインク組成物は、前記浸透促進剤と同様に、記録媒体への濡れ性を高めてインクの浸透性を高める観点から、アニオン性界面活性剤、ノニオン性界面活性剤、カチオン性界面活性剤、両性界面活性剤等の各種界面活性剤を用いることもでき、特に、アセチレングリコール系化合物やシリコーン系化合物を用いることが好ましい。該アセチレングリコール系化合物としては、市販されているものを用いることができ、例えば、オルフィンＹ、サーフィノール８２、４４０、４６５、４８５（何れも商品名、エア・プロダクツ・アンド・ケミカルズ社製）、オルフィンＳＴＧ、オルフィンＥ１０１０（何れも商品名、日信化学株式会社製）等が挙げられ、これらの１種又は２種以上が用いられる。特に、オルフィンＥ１０１０、サーフィノール４６５を用いることが好ましい。また、該シリコーン系化合物としては、市販品としてＢＹＫ３４７、３４８またはＢＹＫＵＶ３５１０（ビックケミージャパン製）等のポリシロキサン系化合物を用いることができる。該アセチレングリコール系化合物及び／又は該シリコーン系化合物は、前記インク中、好ましくは０．０１〜５重量％、更に好ましくは０．１〜１．０重量％、特に好ましくは０．１〜０．５重量％含有される。
【００３３】
また、本発明に係るイエローインク組成物は、インクの乾燥時間を短縮する観点から、低沸点有機溶媒を含むことができる。該低沸点有機溶媒としては、例えば、メタノール、エタノール、ｎ−プロピルアルコール、ｉｓｏ−プロプルアルコール、ｎ−ブタノール、ｓｅｃ−ブタノール、ｔｅｒｔ−ブタノール、ｉｓｏ−ブタノール、ｎ−ペンタノール等が挙げられ、これらの１種又は２種以上が用いられる。特に、一価アルコールが好ましい。
【００３４】
本発明に係るイエローインク組成物は、前述した顔料、分散剤、高沸点有機溶媒、浸透促進剤、アセチレングリコール系化合物及び／又はシリコーン系化合物等の成分を含有し、通常、バランスとして水を含有するものである。水は、イオン交換水、限外濾過水、逆浸透水、蒸留水等の純水又は超純水を用いることが好ましい。特に、これらの水を、紫外線照射又は過酸化水素添加等により滅菌処理した水は、長期間に亘ってカビやバクテリアの発生が防止されるので好ましい。
【００３５】
本発明に係るイエローインク組成物には、更に必要に応じて、水溶性ロジン類等の定着剤、安息香酸ナトリウム等の防黴剤・防腐剤、アロハネート類等の酸化防止剤・紫外線吸収剤、キレート剤、酸素吸収剤、ｐＨ調整剤等の添加剤を含有させることができ、これらの１種又は２種以上が用いられる。
【００３６】
本発明に係るイエローインク組成物は、従来公知の装置、例えば、ボールミル、サンドミル、アトライター、バスケットミル、ロールミル等を使用して、従来の顔料インクと同様に調製することができる。調製に際しては、メンブレンフィルターやメッシュフィルター等を用いて粗大粒子を除去することが好ましい。
【００３７】
本発明に係るイエローインク組成物は、その用途に特に制限はないが、ノズルからインクの液滴を吐出させ、該液滴を記録媒体に付着させて文字や図形等の画像を形成する記録方法であるインクジェット記録方法に用いられることが好ましく、特にオンデマンド型のインクジェット記録方法に用いられることが好ましい。オンデマンド型のインクジェット記録方法としては、例えば、プリンターヘッドに配設された圧電素子を用いて記録を行う圧電素子記録方法、プリンターヘッドに配設された発熱抵抗素子のヒーター等による熱エネルギーを用いて記録を行う熱ジェット記録方法等が挙げられ、何れのインクジェット記録方法にも好適に使用できる。
【００３８】
本発明に係るイエローインク組成物は、画像を形成するための記録媒体として、インクジェット記録方法等において通常用いられる記録媒体に制限なく適用できるが、塗工層を有するメディアや普通紙（被記録面に繊維が露呈している記録媒体）等に好適に適用される。特に、本発明に係るイエローインク組成物は、塗工層を有するメディアに適用すれば、画像を形成した際のドット表現による粒状性の目立ちの抑制を顕著に得ることができる。
【００３９】
本明細書において、「塗工層を有するメディア」とは、前述したイエローインク組成物を用いて画像を形成する面（被記録面）が少なくとも塗工層で被覆されているものの全てを意味する。この塗工層を有するメディアは、通常、８５度光沢度が１２０以下のものが用いられる。ここで、８５度光沢度は、日本電色工業株式会社製の「ＰＧ１Ｍ」等を用いて測定される。尚、測定に際しては、標準光沢板８５度光沢度が１００を示すように予め測定装置を調整しておく。
【００４０】
塗工層を有するメディアとしては、８５度光沢度が７０〜１２０である鏡面調メディア、例えば、１ｍ以上離れたところから蛍光灯を当てた場合に該蛍光灯の写像の輪郭が目視で確認できるような樹脂コート層を有するメディア等が挙げられ、その代表的な一例として、８５度光沢度が８１であるセイコーエプソン社製の「ＰＧＰＰ（Premium Glossy Photo Paper）」が挙げられる。
【００４１】
また、塗工層を有するメディアの別の例としては、８５度光沢度が１０〜７０であるセミグロス調メディアや、８５度光沢度が１０以下であるマット調メディア等が挙げられる。
【００４２】
また、本発明に係るイエローインク組成物は、Ｌ版等の比較的小さなサイズのメディア（好ましくは塗工層を有するメディア）に対して低解像度で記録しても、ドット表現による粒状性を極めて抑制できる。このため、本発明に係るイエローインク組成物は、Ｌ版等の比較的小さなサイズのメディアに対して特に有用である。
【００４３】
〔記録方法〕
次に、本発明の記録方法について説明する。
【００４４】
本発明は、前述したイエローインク組成物を用いて画像を形成する記録方法、即ち、少なくとも重量約２０００倍希釈水溶液の紫外可視透過スペクトルから算出される、ＣＩＥで規定のＸＹＺ表示系におけるＺ値が２３のとき、Ｙ値が８６以上であるイエローインク組成物を用いて画像を形成する方法であり、特に、前述した実施形態のイエローインク組成物を用いる記録方法が好適である。尚、本発明の記録方法は、前記イエローインク組成物を用いる点以外については、通常のインクジェット記録方法等と同様にして実施される。
【００４５】
本発明に係るインクジェット記録方法によれば、イエロー領域において高明度および低明度で色再現性の一層向上した画像を得ることができ、記録時の温度、機体間の差、インク粘度、インク供給力等に起因する吐出量のばらつきがあっても、色再現性への影響が小さい画像を得ることができる。
【００４６】
本発明の記録方法においては、Ｄｕｔｙ１００％のインク重量が、７〜１３mg／inch2となるように画像を形成することが好ましい。
【００４７】
また、混合色は、Ｄｕｔｙ１２０％のインク重量が、８〜１６mg／inch2となるように画像を形成することが好ましい。
【００４８】
尚、本明細書において、「Ｄｕｔｙ」とは、下記式で定義され、算出される値Ｄの単位を示すものである。
【００４９】
Ｄ＝〔実印字ドット数／（縦解像度×横解像度）〕×１００また、Ｄｕｔｙ１００％とは、画素に対する単色の最大インク重量を意味する。
【００５０】
〔記録システム〕
本発明は、前述したイエローインク組成物を用いて画像を形成する記録システムであり、特に、前述した実施形態に係るイエローインク組成物を用いるインクジェットプリンタ等の記録装置その他の記録システムが好適である。
【００５１】
〔記録物〕
本発明は、前述したイエローインク組成物を用いて画像が形成されてなる記録物であり、特に、前述した実施形態のイエローインク組成物を用いたものが好適である。
【００５２】
〔変更形態〕
本発明は、前述した各実施形態を好適に提供するものであるが、これらの実施形態に限定されず、その趣旨を逸脱しない範囲内で種々の変更が可能である。
【００５３】
以下に、本発明の実施例および試験例を挙げて、本発明をより具体的に説明するが、本発明はかかる実施例により何等制限されるものではない。
【実施例】
【００５４】
イエローインクに望まれる発色条件として、例えば以下の４つが挙げられる。
（ａ）低Ｄｕｔｙでの発色が低く、高Ｄｕｔｙでの発色が高い。
（ｂ）ａ*＝０のときｂ*≧９５、かつ、ｂ*＝９５のとき、ａ*≦−５である。
（ｃ）−５≦ａ*≦０の場合に、ｂ*値の変化が小さい。
（ｄ）低Ｄｕｔｙで、低明度かつ高ｂ*値の発色が得られる。
【００５５】
条件(ａ)〜（ｄ）を満たすイエローインクは、色安定性と色再現性に優れる。特に、条件（ｂ）および（ｃ）を満たすことが重要である。本実施例では、本発明に係るイエローインク組成物と、比較例としてのイエローインク組成物を調整し、条件(ａ)〜（ｄ）を満たすかどうかについて評価した。
【００５６】
〔インクの調製〕
本発明に係るイエローインク組成物として、金属錯塩顔料ＰＹ１２９を含むイエローインク組成物（Ｙ１）および（Ｙ２）を調製した。
【００５７】
＜実施例１（Ｙ１）＞
Ｃ．Ｉ．ピグメントイエロー１２９              ２．０重量％
Ｃ．Ｉ．ピグメントイエロー７４                １．０重量％
分散剤（スチレン−アクリル酸共重合体）        ０．９重量％
グリセリン                                  １５．０重量％
１，２−ヘキサンジオール                      ７．０重量％
トリエタノールアミン                          ０．９重量％
ＢＹＫ３４８                                  ０．１重量％
超純水                                              残分
計  １００．０重量％
【００５８】
＜実施例２（Ｙ２）＞
Ｃ．Ｉ．ピグメントイエロー１２９              １．０重量％
Ｃ．Ｉ．ピグメントイエロー７４                ２．０重量％
分散剤（スチレン−アクリル酸共重合体）        ０．９重量％
グリセリン                                  １５．０重量％
１，２−ヘキサンジオール                      ７．０重量％
トリエタノールアミン                          ０．９重量％
ＢＹＫ３４８                                  ０．１重量％
超純水                                              残分
計  １００．０重量％
また、比較例として、金属錯塩顔料ＰＹ１２９を含まないイエローインク組成物（ｙ１）（ｙ２）（ｙ３）および（ｙ４）を調整した。
【００５９】
＜比較例１（ｙ１）＞
Ｃ．Ｉ．ピグメントイエロー１１０              ２．０重量％
Ｃ．Ｉ．ピグメントイエロー７４                １．０重量％
分散剤（スチレン−アクリル酸共重合体）        ０．９重量％
グリセリン                                  １５．０重量％
１，２−ヘキサンジオール                      ７．０重量％
トリエタノールアミン                          ０．９重量％
ＢＹＫ３４８                                  ０．１重量％
超純水                                              残分
計  １００．０重量％
【００６０】
＜比較例２（ｙ２）＞
Ｃ．Ｉ．ピグメントイエロー１１０              １．０重量％
Ｃ．Ｉ．ピグメントイエロー７４                ２．０重量％
分散剤（スチレン−アクリル酸共重合体）        ０．９重量％
グリセリン                                  １５．０重量％
１，２−ヘキサンジオール                      ７．０重量％
トリエタノールアミン                          ０．９重量％
ＢＹＫ３４８                                  ０．１重量％
超純水                                              残分
計  １００．０重量％
【００６１】
＜比較例３（ｙ３）＞
Ｃ．Ｉ．ピグメントイエロー１１０              ３．０重量％
分散剤（スチレン−アクリル酸共重合体）        ０．９重量％
グリセリン                                  １５．０重量％
１，２−ヘキサンジオール                      ７．０重量％
トリエタノールアミン                          ０．９重量％
ＢＹＫ３４８                                  ０．１重量％
超純水                                              残分
計  １００．０重量％
【００６２】
＜比較例４（ｙ４）＞
Ｃ．Ｉ．ピグメントイエロー７４                ３．０重量％
分散剤（スチレン−アクリル酸共重合体）        ０．９重量％
グリセリン                                  １５．０重量％
１，２−ヘキサンジオール                      ７．０重量％
トリエタノールアミン                          ０．９重量％
ＢＹＫ３４８                                  ０．１重量％
超純水                                              残分
計  １００．０重量％
【００６３】
〔各インクの希釈水溶液のＸ値、Ｙ値およびＺ値の測定〕
上述したイエローインク（Ｙ１）、（Ｙ２）、（ｙ１）、（ｙ２）、（ｙ３）および（ｙ４）を、紫外可視透過スペクトルから算出されるＣＩＥで規定のＸＹＺ表示系におけるＺ値が２３．０となるように、純水で希釈し、顔料固形分濃度０．０１重量％以下の希釈水溶液を調整した。
【００６４】
具体的には、まず各インクについて、顔料含有量０．０００５重量％、０．００１０重量％、０．００１５重量％、０．００２０重量％、０．００２５重量％、０．００３０重量％、０．００４０重量％、０．００６０重量％、０．００８０重量％の希釈水溶液を調製した。次にこれらの各水溶液を、日立製作所製のＵ３３００を用いて、次のように測定した。即ち、縦１ｃｍ×横１ｃｍ×高さ４ｃｍの４ｍｌ容量の石英セルを二つ用意し、これをサンプル側とリファレンス側のセルに分け、両セルに純水を加えて、この両セルを測定部にセットし、ベースラインを測定し、ベースラインとして設定した。測定条件は、光源ランプのスリット幅を２ｍｍとし、測定間隔のスキャンスピードを６００nm／minとし、透過率が０．０〜１００．０％Ｔ、３８０〜８００nmの範囲内でホトマル電圧２００Ｖ、光源ランプを３４０nm切り替えでＤ２ランプとＷＩランプとして、紫外可視透過スペクトルを測定した。
【００６５】
次に、リファレンス側のセルをそのままにする一方、サンプル側のセルには、純水に替えて上記した、各水溶液を入れ、紫外可視透過スペクトルをそれぞれ測定し、ＣＩＥで規定のＸＹＺ表示系における、Ｘ値、Ｙ値、Ｚ値を、Ｄ６５光源、視野角２度の条件で算出した。
【００６６】
これらの値を、グラフにプロットして曲線で結び、この曲線からＺ値が２３．００のときのＸ値およびＹ値を決定した。
【００６７】
表１に、各インクについて、含まれる顔料およびその濃度、希釈倍数、および測定結果を示す。
【００６８】
【表１】
0004655506.tif 000002
【００６９】
イエローインク（Ｙ１）および（Ｙ２）は、Ｚ値が２３．０のとき、それぞれＹ値が８７．１および８６．４であり、８６以上であった。これに対し、イエローインク（ｙ１）〜（ｙ４）は、Ｚ値が２３．０のとき、Ｙ値はいずれも８６未満であった。
【００７０】
ここで、参考のため、本発明に係るイエローインク組成物として、Ｙ１と同様に、ＰＹ１２９：ＰＹ７４を２：１の濃度で含むイエローインクを調製し、希釈濃度を変動させてＸ値、Ｙ値、Ｚ値を測定した。結果を表２に示す。
【００７１】
【表２】
0004655506.tif 000003
【００７２】
インク組成物に含まれるＰＹ１２９とＰＹ７４の割合が同一でも、顔料の総濃度や希釈倍率によって、Ｘ値、Ｙ値、Ｚ値が変動することがわかる。しかし、本発明に係るインク組成物は、Ｚ値が２３となる希釈倍率を採用すれば、Ｙ値が８６以上となることが確認された。
【００７３】
〔Ｌ*値、a*値およびｂ*値の測定とΔＥ値の算出〕
イエローインク（Ｙ１）、（Ｙ２）、（ｙ１）、（ｙ２）、（ｙ３）、（ｙ４）を、塗工層を有するメディアに印刷し、ＣＩＥで規定するＬ*値、ａ*値、ｂ*値を測定した。
【００７４】
具体的には、各イエローインクをインクジェットプリンタＰＭ９００Ｃ（セイコーエプソン社製）に充填し、塗工層を有するメディアの一例として、上述したＰＧＰＰ（セイコーエプソン社製）に印刷し、各記録物を得た。印刷は、Ｄｕｔｙを１５％〜２５５％まで変化させ（インク重量１０〜１１ｍｇ／ｉｎｃｈ2）とし、各イエローインクを吐出した。
【００７５】
得られた印刷物を、グレタグ社製マクベスＳＰＭ５０を用いて、Ｄ５０光源、視野角２度で測定し、ＣＩＥで規定するＬ*値、ａ*値およびｂ*値を得た。
【００７６】
表３〜８に測定結果を示す。
【００７７】
【表３】
0004655506.tif 000004
【００７８】
【表４】
0004655506.tif 000005
【００７９】
【表５】
0004655506.tif 000006
【００８０】
【表６】
0004655506.tif 000007
【００８１】
【表７】
0004655506.tif 000008
【００８２】
【表８】
0004655506.tif 000009
【００８３】
図１に表３〜８のａ*値を横軸に、ｂ*値を縦軸にとったグラフを示す。
【００８４】
図１から、条件（ｂ）および（ｃ）を満たすのは、（Ｙ１）、（Ｙ２）および（ｙ４）のみであった。これらの条件を満たすイエローインク組成物は、インクセットに使用した場合、赤の色再現と緑の色再現のバランスに優れ、シアンインクに依存することなく、ａ*軸近傍かつ高ｂ*の純粋な黄色の色調整が可能であり、インク吐出量による色のばらつきも少ないということができる。
【００８５】
また、表９に、上記表３〜８のＤｕｔｙ１５％の時のΔＥ値を抜粋して示す。ΔＥ値は、Ｌ*ａ*ｂ*座標系における、原点からの距離（色濃度）を表す値であり、
式ΔＥ＝｛（Ｌ*−１００）2＋（ａ*−０）2＋（ｂ*−０）2｝1/2
により求められる。                                                                                
【００８６】
【表９】
0004655506.tif 000010
【００８７】
表９より、低Ｄｕｔｙ（１５％）において、実施例１および２（Ｙ１およびＹ２）、ならびに比較例１〜３（ｙ１〜ｙ３）のイエローインク組成物は、インク吐出重量のばらつきによる色の違いが比較例４（ｙ４）よりも少なく、色安定性においてｙ４よりも優れたものであるといえる。
【００８８】
また、図２に、上記表３〜８において、Ｄｕｔｙ（１６５％〜２５５％）を横軸に、（１００−Ｌ*）＋ｂ*値を縦軸にとったグラフを示す。
【００８９】
図２から、比較例４（ｙ４）は、６例のうち最も、低明度かつ高ｂ*な発色に劣ることがわかる。表９の結果と併せて、ｙ４は、低Ｄｕｔｙおよび高Ｄｕｔｙのいずれにおいても、条件（ａ）を満たさないことが示された。
【００９０】
以上より、最も重要な条件（ｂ）および（ｃ）を満たし、かつ条件（ａ）および（ｄ）も満たすイエローインク組成物は、実施例１（Ｙ１）および実施例２（Ｙ２）の２つのみであることが確認された。
【図面の簡単な説明】
【００９１】
【図１】実施例および比較例のａ*値とｂ*値との関係を示す。
【図２】実施例および比較例のＤｕｔｙ（％）とｂ*値との関係を示す。
【図１】
0004655506.tif 000011
【図２】
0004655506.tif 000012